КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является улучшение формовочных свойств керамической массы для производства кирпича.
Технический результат достигается тем, что керамическая масса для производства кирпича, содержащая глину тугоплавкую, кварциты, дополнительно содержит галит и жидкое натриевое стекло при следующем соотношении компонентов, мас.%: глина тугоплавкая 82,5-87,5; кварциты 10,0-15,0; галит 1,0-1,5; жидкое натриевое стекло 1,0-1,5.
В таблице приведены составы керамической массы для производства кирпича.
Компоненты
Состав, мас.%
1
2
3
Глина тугоплавкая
87,5
84,5
82,5
Кварциты
10,0
13,0
15,0
Галит
1,0
1,25
1,5
Жидкое натриевое стекло
1,5
1,25
1,0
В составе керамической массы могут быть использованы качественные глины тугоплавкие любых месторождений.
3
Компоненты дозируют в требуемых количествах. Кварциты размалывают до порошкообразного состояния, смешивают с глиной тугоплавкой. Массу увлажняют до 18-23% водой с растворенными в ней галитом и жидким натриевым стеклом (силикатный модуль 3,2-3,6, плотность 1400-1500 кг/м). Кирпич формуют пластическим способом, сушат его до влажности не более 6% и обжигают при температуре 1100-1250°С. Возможно нанесение тугоплавких глазурей на поверхность кирпича (ложок и тычок) до его обжига.
Керамическая масса хорошо формуется пластическим способом.
Источник информации
1. SU 1542932, С04В 33/00, 1990.